"自動粉体回折装置によって測定したX線回折スペクトルを特徴とする、無秩序ナノ多孔質結晶形のシンジオタクチックポリスチレンs-PSであって、ここで、2θCuKα<15°において、区間8.7°<2θCuKα<9.8°、及び13.0°<2θCuKα<13.8°内に極大値を有し、少なくとも2°の半値幅を有する、2つのピークのみが存在する、無秩序ナノ多孔質結晶形のシンジオタクチックポリスチレンs-PS。以下の工程を含むことを特徴とする、請求項1に定義された無秩序ナノ多孔質結晶形のs-PSの調製方法:aシンジオタクチックポリスチレンを市販のα-形から非晶形s-PSに変換する工程;b共結晶剤で前記非晶形s-PSを処理して、前記共結晶剤とs-PSとの共結晶形を得る工程;c前記共結晶剤を除去して、無秩序ナノ多孔質結晶形のs-PSを得る工程。非晶形s-PSを得る前記工程aが、250°Cより高い温度でポリマーを融解し、続いて50°C/minを超える速度で融解した相を急冷することを含むという点を特徴とする、請求項2に記載した方法。非晶形s-PSを得る前記工程aが、α-形s-PS顆粒をミリングして、500μm以下の顆粒サイズを有する粉体を得ることを含むという点を特徴とする、請求項2に記載した方法。非晶形s-PSを処理する前記工程bで使用される前記共結晶剤が、下記の特徴を満たす化合物であることを特徴とする、請求項2に記載した方法:A100°C未満の温度において、シンジオタクチックポリスチレンの溶媒ではないこと;B0.4nm3より小さい分子体積を有することここで、分子体積は式Vosp=M/ρNaに基づいて定義され、M及びρは分子量及び密度であり、Naはアボガドロ数である;C酸定数pKa>16を有すること;D塩基定数pKb<10を有すること。前記共結晶剤が酢酸エチル、酢酸メチル、及びメチルエチルケトンから選択されることを特徴とする、請求項5に記載した方法。非晶形s-PSが前記共結晶剤を吸収するように、前記共結晶剤を用いた前記処理の工程が、液体状態の共結晶剤への非晶形s-PSの浸漬を通して、又は、共結晶剤の蒸気への非晶形s-PSの露出を通して、共結晶剤と非晶形s-PSとの接触を含むことを特徴とする、請求項5に記載した方法。浸漬又は露出による前記接触が、2秒~60分の間で、好ましくは30秒~10分の間の時間で行われることを特徴とする、請求項7に記載した方法。共結晶剤を除去して無秩序ナノ多孔質結晶形を形成する前記工程cが、共結晶剤の脱着を通して行われることを特徴とする、請求項2に記載した方法。前記脱着が、加熱して又は加熱せずに環境への露出を通して行われることを特徴とする、請求項9に記載した方法。前記除去が、超臨界CO2処理による有機化合物の除去を通して行われることを特徴とする、請求項9に記載した方法。粉体の形態の非晶形シンジオタクチックポリスチレンであって、500μm以下の粒子サイズを有し、きれいなピークを含まないが、10°及び19.5°付近の回折角2θCuKαに位置する極大の回折の2つの幅広のハローのみを含むX線回折スペクトルを有する図1B、非晶形シンジオタクチックポリスチレン。請求項1に記載の無秩序ナノ多孔質結晶形のシンジオタクチックポリスチレンを含む成形品。融解したs―PSから得たことを特徴とする、請求項13に記載した成形品。単層又は多層の柔軟なフィルムであることを特徴とする、請求項14に記載した成形品。無秩序ナノ多孔質結晶形のs-PSの一部を含むことを特徴とする、請求項13に記載した成形品。無秩序ナノ多孔質結晶形のs-PSの前記部分が、前記物品上へのs-PSの分散の堆積から得たものであることを特徴とする、請求項16に記載した成形品。300μmより小さい平均サイズを有する非晶形のシンジオタクチックポリスチレンの粒子を含むコーティング層の、物品の少なくとも一部の上への堆積を含むことを特徴とする、機能的に活性な物品を製造するための方法であって、前記堆積は、a続いて除去される共結晶剤の存在下で行われるか、又はb結晶化剤の非存在下で行われ、前記コーティング層は前記堆積の後に前記共結晶剤と接触する非晶形のシンジオタクチックポリスチレンの粒子を含み、続いて除去される前記共結晶剤は、場合a及びbの両者において無秩序ナノ多孔質結晶形のシンジオタクチックポリスチレンのその場での形成を引き起こし、前記共結晶剤は下記の特徴を満たす化合物である:A100°C未満の温度において、シンジオタクチックポリスチレンの溶媒とならないこと;B0.4nm3より小さい分子体積を有することここで、分子体積は式Vosp=M/ρNaに基づいて定義され、M及びρは分子量及び密度であり、Naはアボガドロ数である;C酸定数pKa>16を有すること;D塩基定数pKb>10を有すること。前記s-PSの粒子が、結晶形又は非晶形のどちらにおいても、200μmより小さい平均サイズを有することを特徴とする、請求項18に記載した方法。前記s-PSの粒子を、結晶形又は非晶形のどちらにおいても、分散媒に分散させることを特徴とする、請求項18又は19に記載した方法。前記s-PSが150μmより小さい、好ましくは50μmより小さい、より好ましくは10μmより小さい平均サイズを有する粒子を含むことを特徴とする、請求項18に記載した方法。前記分散媒が、酢酸エチル、酢酸メチル、又はメチルエチルケトンから選択されることを特徴とする、請求項20に記載した方法。分散性で非溶媒の液体の媒体中に分散した、請求項1に記載した無秩序な結晶形のナノ多孔質シンジオタクチックポリスチレンの粒子、又は請求項12に記載した非晶形のシンジオタクチックポリスチレンの粒子を含むコーティング組成物であって、前記シンジオタクチックポリスチレンの粒子は、300μmより小さいサイズを有する、コーティング組成物。s-PSの前記粒子が、200μm未満、好ましくは150μm未満、より好ましくは50μm未満、及びより更に好ましくは10μm未満のサイズを有することを特徴とする、請求項23に記載した組成物。バインダ及び分散剤を含むことを特徴とする、請求項23に記載した組成物。無秩序ナノ多孔質結晶形の前記s-PSが、機能的に活性な物品として形成されるという点、及び、融解を通して非晶形s-PSを得る前記工程aが、250°Cより高い温度でポリマーを射出成形し、続いて融解した相の迅速な急冷を通して行われるという点を特徴とする、請求項2又は3に記載した方法。無秩序ナノ多孔質結晶形の前記s-PSが、機能的に活性な物品として形成されるという点、及び、融解を通して非晶形s-PSを得る前記工程aが、250°Cより高い温度でポリマーを同時押出し、続いて融解した相の迅速な急冷を通して行われるという点を特徴とする、請求項2又は3に記載した方法。本発明の目的は、機能的に活性な製品の分野、特に食品部門のための機能的に活性な包装の分野で使用するために適切な材料を提供することである。他の目的は、例えば毒性及び/又は有害な溶媒のような環境的に悪影響がある化合物の使用を含まない本材料の調製方法を提供することである。本発明の更なる目的は、この材料を含む機能的に活性な物品を提供することである。本発明の一側面は、したがって、新規の無秩序ナノ多孔質結晶形シンジオタクチックポリスチレンに関するものであり、このX線回折スペクトルは、自動粉体回折装置で測定したものとして、2θCuKα<15°において、区間8.7°<2θCuKα<9.8°及び13.0°<2θCuKα<13.8°内に極大値を有し、並びに少なくとも2°の半値幅を有する2つの幅広ピークのみの存在によって特徴づけられる。本発明の他の側面は、上記で定義される無秩序ナノ多孔質結晶形のs-PSの調製方法に関する。そして、それは以下の工程を含むことによって特徴づけられる:aシンジオタクチックポリスチレンを市販のα-形から非晶形s-PSに変換する工程、b共結晶剤で前記非晶形s-PSを処理して、前記共結晶剤とs-PSとの共結晶形を得る工程、c前記共結晶剤を除去して、無秩序ナノ多孔質結晶形のs-PSを得る工程。本発明の更なる側面は、無秩序ナノ多孔質結晶形のs-PSを含む機能的に活性な物品に関する。更にとりわけ、これらの物品は、無秩序ナノ多孔質結晶形のs-PSによって完全に又は部分的に構成された機能的に活性な包装である。用語、シンジオタクチックポリスチレンs-PSは、ポリマーであって、結晶化するためにシンジオタクチック構造が少なくとも鎖の長い部分に存在するポリマーを意味する。欧州特許出願公開第0271875号明細書で開示される方法によれば、このポリマーは有機金属化合物によって触媒されるスチレンの重合から得られる。シンジオタクチックポリスチレンは、例えば出光のXARECと呼ばれるSPS等が商業的に入手可能である。本発明の範囲内において、シンジオタクチックポリスチレンの定義は、ホモポリマーの他に、CH2=CH―RオレフィンここでRは、6~20の炭素原子を含むアルキルアリール又は置換アリールである。、又は他の共重合性エチレン性不飽和モノマーとのスチレン共重合体を含み、前記共重合体は、支配的にジンジオタクチック微細構造を有し、60より大きいスチレンのモル含有量を有する。これらの共重合体の一つの例は、スチレン/p―メチルスチレン共重合体である。本発明者により無秩序ナノ多孔質と名づけられる新規のナノ多孔質な結晶形のシンジオタクチックポリスチレンそれは上記で定義するX線スペクトルによって特徴づけられるは、特徴的な吸収ピーク例えば572cm-1及び502cm-1に位置するを示す赤外吸収スペクトルで示されるらせん鎖構造によっても特徴づけられるTorres,F.Javier;Civalleri、Bartolomeo;Meyer,Alessio;Musto,Pellegrino;Albunia,AlexandraR.;Rizzo,Paola;Guerra,Gaetano.NormalVibrationalAnalysisoftheSyndiotacticPolystyrenes2/12HelixJournalPhysicalofChemistryB2009、11315、5059~5071に詳細に開示される。これらのスペクトルから出発して、規則的螺旋構造のポリマーの量を評価することもでき、一般に、螺旋形の結晶形の結晶化度の程度を評価するために使用される。例えば文献A.R.Albunia、P.Musto、G.Guerra、シンジオタクチックポリスチレンの純粋な螺旋結晶相のFTIRスペクトル、Polymer2006、47、234~242に開示された方法で行われるこれらの評価により、既知の螺旋結晶形γ、δ、及びεについて得られるものに類似する5~50の結晶化度を得ることができる。X線回折スペクトルに由来する情報即ちいくつかの幅広の回折ピークの存在と、赤外線スペクトルに由来する情報それは他の結晶形で存在するものに類似した螺旋鎖の量を示すとの組合せは、新規の結晶形は非常に小さな無秩序な結晶によって特徴づけられるという結論を導く。無秩序ナノ多孔質結晶形のs-PSの調製方法は、2つの異なる方法によって得られる非晶形s-PSを得る最初の工程aを伴い、一つは本技術分野で知られたa1、及び他は新規のa2であり、このことは本発明の更なる側面を形成する。非晶形s-PSを形成するための既知の方法a1は、融解相のs-PSの迅速な急冷にあり、既に引用したG.Guerra、V.M.Vitagliano、C.DeRosa、V.Petraccone、P.Corradini、溶融結晶化するシンジオタクチックポリスチレン試料の多形性、Macromolecules、1990、23、1539に開示されている。新規の方法a2は、例えばα-形図1Aの、市販のs-PS顆粒をミリングして、きれいなピークを含まないが、2つの広いハロー約10°及び19.5°の回折角2θCuKαに位置する回折極大値を有するのみを含むX線回折スペクトルを示す図1B、マイクロメートルサイズの粉体を得ることにある。これらの非晶形s-PS粉体それは望まれる最終的なナノ多孔質なs-PSの前駆体を構成するは文献で開示されておらず、従って本発明の主題を形成し、これらの調製のための関連する方法を下記で開示する。マイクロメートルサイズの非晶形シンジオタクチックポリスチレン粉体は、α結晶形のシンジオタクチックポリスチレンの顆粒から始まり、ミリング及びその後の任意の篩い分けを通して得ることができる。ミリングは、すべての液体の構成成分の実質的に非存在下、又は、水若しくは環境にやさしい溶媒例えば酢酸エチル又はメチルエチルケトンのような少なくとも1種の液体分散媒の存在下、行うことができる。一の好ましい実施形態において、ミリングは-100°C~60°C、好ましくは-50°C~40°Cの温度で、10分~7時間、好ましくは1時間~3時間で行われる。任意の従来のグラインダー又はミルを使用することができ、それは乾式及び湿式の両方、並びに連続的及び不連続なモードの両方で操作でき、シンジオタクチックポリスチレン顆粒を、≦500μm好ましくは≦300μmの粒子サイズの粉体にするために十分なエネルギーを供給することができる。ここで、製造される粒子サイズの評価は、粒子サイズ分布を評価できる任意の技術及び/又は装置例えば篩い分け例えば:ASTMC136―06等で決定することができる。好ましくは、以下の種類のミルが使用される:モルタル、ディスク、ボール、又はブレードミル。この種のミルは、その後の段階において、どれも単独、及び互いに組み合わせて使用することができる。粉体の篩い分けができ、マイクロメートルの断片を分割することができる任意の器具を使用することができる。手動又は自動タイプの、鋼又はナイロンメッシュを有する篩を使用することができる。自動篩について、動作は三次元又は回転とすることができる。篩い分け操作は、乾式又は湿式で行うことができる。例えば、使用することができる篩は、以下の通りである:RetschシリーズAS400、FritschのANALYSETTE3PRO、及び当業者が選択して使用するその他のもの。無秩序ナノ多孔質結晶形のs-PSの調製方法は、共結晶剤で非晶形s-PSを処理する第2の工程bを伴い、これにより結晶化剤とともにs-PSの共結晶形を生じる。シンジオタクチックポリスチレンの非晶形試料で共結晶相の形成を引き起こすことができる化合物は、共結晶化剤として本明細書で定義される。共結晶剤は、食品と接触することを目的とする物品の生産についての欧州の法律により許される無毒及び/又は非有害な化合物群から選択される。化合物は、以下の特徴を満たす:Aシンジオタクチックポリスチレンの溶媒ではないこと。すなわち、100°C未満の温度でこのポリマーを溶解することができないこと。B0.4nmより小さい分子体積を有すること。ここで、分子体積は式Vosp=M/ρNaに基づいて定義され、ここで、M及びρは分子量及び密度であり、Naはアボガドロ数である。C低い酸性度、及び特に酸定数pKa>16を有すること。D低い塩基性、及び特に塩基定数pKb>10を有すること。本発明による共結晶化剤の例は、酢酸エチル、酢酸メチル、n―プロピルアセテート、イソプロピルアセテート、酢酸ブチル、メチルエチルケトン、2―ペンタノン、3―ペンタノン、メチルベンゾアート、N―メチルピロリドンである。特に好ましい共結晶化剤の例は、酢酸エチル、酢酸メチル、及びメチルエチルケトンである。共結晶剤と非晶形s-PSとの接触は、非晶形s-PSが共結晶剤を吸収するよう、非晶形s-PSの液体の形の共結晶剤への浸漬、又は共結晶剤の蒸気への物品の露出を伴うことができる。浸漬又は接触時間は、非晶形試料における共結晶化の現象すなわちポリマーと共結晶剤との間の共結晶相の形成、それは5~50の程度の結晶化度によって特徴づけられるを完了する最小時間として定義される。浸漬又は接触時間はまた、処理する非晶形s-PSの物理的形状に依存する。マイクロメートルサイズの粉体のような物理的形状、又はプラスチック材料の処理技術例えば押出し、成形、フィルム成形、及びこれと同種のものによる溶融から得られる物品は、異なる接触時間を必要とする。非晶形s-PSの物品が、融解したs-PSから得られる場合、物品の厚みによっては、非晶形s-PSをこの物品の表面層のみにより構成することができる。ここで、温度、圧力、及び変形速度履歴に関する固化条件は、非晶形s-PSを形成するようなものである。従って、共結晶剤によるその後の処理から得られる無秩序ナノ多孔質結晶形は、同物品の表面層もまた構成する。共結晶剤を取り除き、無秩序ナノ多孔質結晶形を形成する第3の工程cは、ナノ多孔質なδ又はε-形を形成する方法を使用して行われる。特に、微粉末及び非常に細いフィルムの場合では、加熱の有無にかかわらず、低濃度の共結晶剤によって特徴づけられる環境において、前に吸収された共結晶剤の脱着を行うことができる。代替として、共結晶剤の除去は、例えば国際公開第2005/012402号、及び国際公開第2008/023331号で開示されるような、ナノ多孔質なδ又はε-形の形成に使用される方法に類似して、超臨界CO2処理を通して行うことができる。共結晶剤の除去は、例えば欧州特許第387608号で開示されるように、s-PSの共結晶相の一時的なゲストであることができる揮発性の有機溶剤例えばアセトン又はメチルエチルケトンによる処理を通して行うこともできる。上述のように、無秩序ナノ多孔質結晶形のシンジオタクチックポリスチレンは、ナノメートルサイズの空の結晶性の空洞を示し、この場合は低分子量の分子を吸収気相及び液相の両者からもする機能を果たし、又は、活性ゲスト分子を収容した結晶性の空洞を示し、この場合はこれらのゲスト分子を固定若しくはゆっくり解放する機能を果たす。本発明によれば、本発明はまた、シンジオタクチックポリスチレンを無秩序ナノ多孔質結晶形で含む、堅い及び柔軟な物品又は製品に関する。本明細書において、用語物品及び製品は、基本的に交換可能な方法で使用され、ユーザーが直接使用することができる、ほぼ完成した及び完成した物品の両方を示す。これらの物品又は製品は、無秩序ナノ多孔質結晶形のシンジオタクチックポリスチレンによって完全に又は部分的に構成することができ、すなわち、それらは無秩序ナノ多孔質結晶形のシンジオタクチックポリスチレンの一部分のみ、又は層のみを含むことさえでき、それによって、上記で説明した意味においてそれらは活性となる。一実施形態によれば、物品は、無秩序ナノ多孔質結晶形のシンジオタクチックポリスチレンによって構成される単層フィルムである。他の実施形態によれば、物品は、一つ以上の層が無秩序ナノ多孔質結晶形のシンジオタクチックポリスチレンによって構成され、一つ以上の層が他のポリマー材料例えばポリプロピレンによって構成される、多層フィルムである。例えば多層フィルムは、二層又は三層フィルムこの場合には、無秩序ナノ多孔質結晶形のシンジオタクチックポリスチレンのフィルムは、他のポリマー材料たとえば2枚の層のポリプロピレンの2つのフィルムの間に挿入されるであることができる。他の実施形態によれば、物品は、α-形の結晶性のs-PSによって、及び無秩序ナノ多孔質結晶形のs-PSによって構成される同物品の表面層によって構成される構造部分を含む。この形は、上記のように、非晶形s-PSの表面層を有するα-形の製品の形成を伴う、融解した状態からの迅速な急冷によって得られる。表面層は続いて共結晶形のs-PSを生み出すことができる共結晶剤により処理され、そこから共結晶剤を除去することによって、無秩序ナノ多孔質結晶形が得られる。これは、α結晶形のs-PSによって構成される内部構造部分、及び無秩序ナノ多孔質結晶形のs-PSによって構成される表面層を含む物品を得ることとなり、したがって、上記に定義した機能的に活性な物品となる。更なる実施形態によれば、機能的に活性な物品は、活性にすべき製品の部分にs-PS粉体を堆積させることによって得られる、無秩序ナノ多孔質結晶形のシンジオタクチックポリスチレンで作られた部分を含む。したがって、発明の他の側面は、上記に定義したような共結晶剤を含む媒体に分散した非晶形s-PS粉体を含むコーティング組成物によって構成され、このコーティング組成物は堆積方法を構成するために使用できる。このコーティング組成物は、300μmより小さいサイズを有する非晶形のs-PSの粒子、及び、上記で定義した共結晶剤により構成される分散媒を含む。この場合、無秩序な結晶形は、非晶形と結晶化剤との接触から得られる。代替として、コーティング組成物は、300μmより小さいサイズを有する非晶形のs-PSの粒子、及び、共結晶剤により構成されない分散媒たとえばアルコール、グリコール、又は水を含む。この場合、無秩序な結晶形は、分散媒を除去した後の製品の上に堆積した非晶形との接触、及び上記で定義した共結晶剤との接触によって得られる。本発明のある側面は、したがって、酢酸エチル、酢酸メチル、メチルエチルケトンから選択される分散媒中に分散した150μmより小さい平均サイズを有する非晶形のs-PSの粒子を含むコーティング組成物によって構成される。基材上へのコーティング組成物の適用、及びその後の分散媒/共結晶剤の除去は、その場での無秩序ナノ多孔質結晶形のs-PSの形成に至る。本発明の更なる側面は、無秩序ナノ多孔質結晶形のs-PSによって部分的に、及び良好な水バリア特性を有する従来のポリマー例えば、ポリエチレン、及び特にアイソタクチックポリプロピレン、ポリエチレンテレフタレート、ナイロン6、及びナイロン66によって部分的に構成される物品が植物の保存性を伸ばす能力を意外にも示すことであり、その能力は、従来のポリマーによって構成される物品の能力と比較してだけではなく、無秩序ナノ多孔質結晶形のs-PSのみによって構成される物品の能力と比較しても非常に高い。s-PSの無秩序ナノ多孔質結晶相を得るために使用する上述の3つの工程の方法は、工程bに適切な調合物を使用して、芳香族性、抗菌性、抗酸化性、及び/又は薬理学的な製品を有する製品を調製するために使用することもできる。芳香族性、抗菌性、抗酸化性、及び/又は薬理学的特性を製品に与えるために、共結晶剤がこれらの特性を有し、工程cで部分的にのみ取り除かれ、これにより製品においてs-PSに基づく濃度0.1~40質量を維持することで実際十分である。代替として、芳香族性、抗酸化性、抗菌性、及び/又は薬理学的特性を有するこれらの分子は、工程bで使用するs-PSの共結晶剤に、1~50の濃度で溶解することができる。これらの芳香族性、抗酸化性、抗菌性、又は医薬性の化合物は、0.4nm3より小さい分子体積によって特徴づけられ、共結晶化することができなければならず、すなわち、シンジオタクチックポリスチレンに基づく共結晶構造中に、5質量~50質量の量で取り込まれなければならない。これらの必要条件を有する化合物としては、例えば、バニリン及びアネトール芳香族性、ブチルヒドロキシアニソール抗酸化性、エタノール及びメチルp―ヒドロキシベンゾアート抗菌性、チモール及びカルバクロール抗酸化性及び抗菌性、並びにアセチルサリチル酸医薬品である。例えば、基材上への堆積の前に、シンジオタクチックポリスチレンを含む分散に、これらの活性の少なくとも1つを有する少なくとも1種の化合物を加えることができる。コーティング層を堆積する操作による基材への活性分子の添加は、材料の大部分へのこれらの分散を防ぎ、分子を高い処理温度この温度でそれらは分解及び/又は不活性化の現象を受けることもある。にさらすことを不必要にすることができる。本発明の他の側面によれば、マイクロメートルのシンジオタクチックポリスチレン粉体の分散媒は、30~90質量、好ましくは40~80質量、より好ましくは50~70質量の量でコーティング組成物中に存在する。本発明によるコーティング組成物は、分散媒に分散したシンジオタクチックポリスチレンに加えて、覆うべき基材に付着することができる少なくとも1種のポリマーバインダを好ましくは含む。代替として、バインダを含まない組成物は、基材上に堆積することができ、続いて基材に付着することができる新たなコーティング層を形成するよう、バインダを含有する組成物で覆うことができる。使用することができるポリマーバインダのタイプは、以下の通りである:アクリルポリマー、ウレタンポリマー、ウレタンアクリルポリマー、ポリビニルアルコール、ポリビニルピロリドン、ポリアクリルアミド、ポリビニルアセトアミド、セルロースポリマー、グアーゴム。本発明の一態様では、ポリマーバインダは10~50質量、好ましくは15~35質量の量で存在する。以下の発明に使用することができる分散剤のタイプは、陰イオン、陽イオン、及び非イオンの界面活性剤である。本発明に使用することができる濃化剤のタイプは、以下の通りである:セルロース誘導体例えばカルボキシメチルセルロースナトリウム又はヒドロキシメチルセルロース、変性セルロース誘導体、ポリアクリレート、アクリルポリマー、多価アルコール、ウレタンポリマー、クサントロエアゴム及びグアーゴム、オルガノクレー、ヒマシ油誘導体、ポリオキシプロピレンに基づくワックス分散物、ポリアミド類、並びにポリシロキサン等。機能的に活性な物品を得るために、本発明に従うコーティング組成物を適用することができる基材は、柔軟な基材又は堅い基材であることができる。使用することができる基材のタイプは、以下の通りである:紙、木、ガラス、合成ポリマー例えばポリエチレン及びエチレン共重合体、アイソタクチックポリプロピレン、アイソタクチックポリプロピレン共重合体、ポリエチレンテレフタレート、ポリ乳酸、ポリアミド等。前記基材は、予めプラズマ処理又はコロナ処理を受けることができる。本発明の方法及びコーティング組成物におけるs-PSの粒子のサイズに関して、以下の機能的に活性な物品のタイプを、一例として定義することができる:―150~50μmのs-PSの粒子を有する不透明コーティング:果物及び花の輸送車両のための防水シート、ろ過媒体、及び膜;―50~10μmのs-PSの粒子を有する半不透明又は不透明なコーティング:果物及び花を包装するための紙及びフィルム、果物のためのバッグ、果物及び野菜の栽培のための温室カバー;―10μmより小さいs-PSの粒子を有する不透明、透明なコーティング:粘着テープ、果物及び野菜のラベル。産業上の実施において使用される調合物の通常の保管条件下で、本発明に従うコーティング組成物は安定している。本発明の更なる目的によれば、コーティング組成物は、マイクロメートルのs-PS粉体に加えて、環境にやさしい分散剤、シンジオタクチックポリスチレンの非溶媒及びポリマーバインダを含み、また、界面活性剤、乳化剤、消泡剤、分散剤、濃化剤、及び抗酸化性又は抗菌性活性を有する化合物の組に属する添加剤から選択される1種又はそれ以上を含む。前述のように、実際、機能的に活性な包装は、容器又は包装アクセサリーのために、包装によって通常果たされる、包んで保護する機能に関して更なる活性な機能を果たすことができる少なくとも1種の材料の使用を必要とする。これらの活性な包装は、例えば好ましくない揮発性の物質又は成熟及び腐敗を速める物質を食品から取り除くことによって、又は、抗菌性及び/又は抗酸化特性を有する物質を固定又は放出することによって、その働きを果たすことができる。分解を速める物質に関して、エチレン及び二酸化炭素分子が果物及び野菜に悪影響を有し、それらの保存期間を減らすことが知られている。実際、エチレンは成熟過程を始動し促進するために植物及び果物によって多少の量で製造される植物ホルモンであり、それは一方、可食で美味な製品を作成するが、他方でその老化を引き起こす。食品及び花を包んでいるパッケージから、エチレンを取り出すために、本技術分野で知られた剤が使用される。これらはパッケージの中の雰囲気に存在するエチレンを吸収するように設計されており、したがって、食品及び花の新鮮さを保つことができる。エチレン吸収を通してこれらの製品の新鮮さを保つために使用される多数の剤が知られている。これらは、活性炭、臭素化カーボン、アルミナ担体上の塩化銀及び塩化アルミニウム、金属酸化物、ゼオライト、海泡石、クリストバルライト形の粉体シリカ、及び過マンガン酸塩例えばカリウムの塩を包含する。抗酸化性及び/又は抗菌性特性を有する物質は、食品、それらの包装、又はそれらの包装のために使用される材料にしばしば加えられる。特に、広く使用されている抗酸化性物質は、例えば、アスコルビン酸及び関連する塩、トコフェロール、没食子酸塩、ブチルヒドロキシアニソールBHA、ブチルヒドロキシトルエンBHT、並びに乳酸、クエン酸、酒石酸、及び関連する塩である。例えば、広く使用されている抗菌性物質は、ソルビン酸、安息香酸、酢酸、プロピオン酸、及び関連する塩、エチル、プロピル、及びメチルのp―ヒドロキシ―ベンゾアート、及び関連する塩、二酸化硫黄、ビフェニル、o―フェニルフェノール、並びにナトリウム及びカリウムの亜硝酸塩及び硝酸塩である。例えば、食品の、より一般には有機物質の包装、又は生医学的使用のための製品及び装置の包装において使用される、s-PSで作られていないポリマーフィルム中の添加物等の、好ましくない揮発性の化合物を取り除くことができる抗菌性物質又は抗酸化性物質の使用が知られてもいる。これらのフィルムもまた、商業的に入手可能である。例えば、果物及び野菜からのエチレンの除去のため、PeakfreshProductsLtd製フィルムPeakfreshTM、GrofitPlastics製フィルムBio―Fresh、Evert―FreshCo.製フィルムEvert―Freshは、商業的に入手可能であり、全てポリエチレンに粘土及びゼオライトを組み入れたものであり、又はlnpackCo.製フィルムPrimaveraはオーヤ石をポリプロピレンPPに組み入れている。また、抗菌性活性を有するフィルムは商業的に入手可能であり、例えばAgIONTMを組み入れたInternationalLaminating社製フィルムILCBiolamTM、二酸化塩素を組み入れたBASFCatalystsLLC製フィルムAseptrol登録商標、及びその他のものが挙げられる。[A.非晶形s-PSの調製][例1]DowChemical社によって供給されるシンジオタクチックポリスチレン商標QUESTRA101、顆粒の形態を使用し、そのX線回折パターンを図1Aに示す。FritschPulverisette2モルタルグラインダーミルを使用して、ポリマーを3時間ミリングして微粉末にし、篩いにかけて10μm未満の画分を回収した。図1Bに示すX線回折パターンによって強調されるように、得られた粉体は非晶形だった。慣習的な溶融手順を用い、その後融解した状態から迅速に急冷することで得た非晶形フィルムの回折パターンを比較のために図1Cに示す。[例2][三段階ミリング処理で非晶形s-PS粉体を得る]α結晶性の形態、及びペレットの形態ベース直径3mm及び高さ4mmの10キログラムのシンジオタクチックポリスチレンを、三段階ミリング処理を使用して非晶形の粉体にした:第1の工程はペレットの低温でのグラインディング処理を伴う;第2の工程は、第1の工程から得られる粉体の、低温のグラインディング系への2回目の通過を伴う;第3の工程は、第2のグラインディング工程から得られた粉体に対して、周囲温度で行う。連続的な低温のグラインディング系において、s-PSペレットは、液体窒素で冷却されたボート錐に供給される。ボート錐によって、液体窒素の温度に冷却されたペレットは、ミリング装置ピンミルによって構成されるに到達して、その中で粉体になり、それはミルの出口で、高くした位置に置かれた同ミルの下に置かれるバッグ内に収集される。ミルから排出されるs-PS粉体の温度は-25~-45°Cであった。2連続の低温のミリング工程から得られた粉体は、なお一般的に結晶性であり、実質的に最初の材料に類似した結晶化度レベルを有し、60質量が150μmの篩を通過する画分から構成され、一方、98質量が315μmの篩を通過した。使用することができるピンミルのいくつかの例は、以下の通りである:ContrarotorC30ピンミルCIMMAIng.MorandottiSPA;DC2BピンミルManfrediniSchianchi;シリーズMPピンミルSTMImpianti;その他。第1のミリング工程から来た粉体は、連続運転のハンマーミルを使用して周囲温度で行われる第2ミリング工程を受けた。ミル内の粉体の滞留時間は調節可能であった。この第2のミルの出口で収集される粉体は、ほとんどの場合非晶形で、95質量が63μmの篩を通過する画分から構成された。使用することができるハンマーミルのいくつかの例は、以下の通りである:シリーズPPSマイクロナイザーミルCIMMAIng.MorandottiSPA;P.I.G.ハンマーミルManfrediniSchianchi;MikroPulverizer登録商標ハンマーミルHosokawaMicronPowderSystems;その他。[例3][一段階ミリング処理で非晶形s-PS粉体を得る]α結晶性の形態のペレットベース直径3mm及び高さ4mmの形の2.5キログラムのシンジオタクチックポリスチレンを、一段階ミリング処理を使用して、非晶形の粉体にした。周囲温度で及び連続的に運転しているハンマーミルに、s-PSペレットを供給した。ミル内の粉体の滞留時間は、供給した材料1kgにつき15分~1時間まで調節可能であった。ミルの出口で収集された粉体はほとんどの場合非晶形であり、8質量が100μmの篩を通過する画分から構成され、一方、38質量が200μmの篩を通過した。使用することができるハンマーミルのいくつかの例は、以下の通りである:シリーズPPSマイクロナイザーミルCEVIMAIng.MorandottiSPA;P.I.G.ハンマーミルManfrediniSchianchi;MikroPulverizer登録商標ハンマーミルHosokawaMicronPowderSystems;その他。[例4][押出し処理によって非晶形のs-PS顆粒を得る]市販のシンジオタクチックポリスチレンを使用した:QUESTRA101。シンジオタクチックポリスチレン3キログラムX線回折で決定した45の結晶化度の割合を有するα結晶性の形態で、3mmのベース直径及び4mmの高さを有するペレット形状を、押出し処理し、及び水中で溶融物を迅速に急冷することによって、非晶形形態を有する顆粒にした。非晶形顆粒を形成する処理は、α形のシンジオタクチックポリスチレンペレットを、スクリュー径20mm及び回転速度599rpmの押出し系二軸押出機で構成されるに供給することを伴った。使用した流量は3kg/時と等しく、溶融温度は280~310°Cであった。押出機の出口で、1.5mmの直径の融解したストランドを周囲温度約20°Cに維持された水槽に素早く浸漬し、これらのストランドの迅速な急冷を得、続いて空中でカットすることによって顆粒にした。最終的な顆粒は約1.5mmの直径を有し、X線回折分析の後、非晶形であることがわかった。使用することができる押出機のいくつかの例は、以下の通りである:TM20LAB、及びTM30二軸押出機MARISSPA;TSE20、TSE25、TSE35二軸押出機Brabender;MCM二軸押出機ICMASANGIORGIO;その他。[B.無秩序ナノ多孔質結晶形s-PSの調製][例5][押出しによって得られる、無秩序ナノ多孔質結晶相を有するs-PSフィルム]DowChemical製シンジオタクチックポリスチレン商標QUESTRA101、顆粒の形で供給されるを使用した。約40μmの厚さを有する完全に非晶形なフィルムを溶融温度300°Cの押出し処理によって得た。これらの非晶形フィルムは、図1Cに示すX線回折パターンを示した。押出し処理から得られた非晶形フィルムは、25°Cで少なくとも5分、酢酸エチルに浸漬することよって結晶化し、その後、200atm及び40°Cにおいて10分の間超臨界二酸化炭素で処理して脱着させた。0.1質量より少ない酢酸エチル含有量を有する材料が得られた。酢酸エチル吸収後の非晶形試料の結晶化処理は、結晶相の螺旋の振動モードに関連する赤外吸収ピーク571及び502cm-1に位置するの強さの増大によって明らかに示された図2。本例のフィルムの場合、結晶化処理は、酢酸エチルへの4分間の浸漬の後に完了し図2B、及び酢酸エチルの除去の後、結晶化度は、Albunia、Musto、Guerraによる上記の業績に開示したように、赤外吸収スペクトルの分析に基づく方法に従い、約28と評価されて観察された図2C。フィルムのX線回折パターンCuKαは、酢酸エチルの除去の後、9.3°及び13.5°に等しい2θCuKαにおいて、幅広の反射を示した図3A。特に、9.3°に集中するピークは、2.5°に等しい半値幅によって特徴づけられる。例えばナノ多孔質フィルムの赤外線のスペクトルに存在する658cm-1に位置する吸収ピークによって示されるように、これらのフィルムは二酸化炭素を吸収し、これは15atm及び40°CでCO2に露出した後得られる図2D。さらに、平衡に到達し、その後1分間の空気脱着をした後に、これらのフィルムは、50ppmに等しい濃度の水溶液から3.3質量の1,2―ジクロロエタン、並びに1atm及び25°Cの気体のエチレンから1.8質量のエチレンを吸収した。[例5A][融解紡糸から得られる無秩序ナノ多孔質結晶相を有するs-PS繊維]DowChemical製シンジオタクチックポリスチレン商標QUESTRA101、顆粒の形で供給されるを使用した。約20μmの太さを有する繊維完全に非晶形を、溶融温度310°Cで、直径0.200mmのホールを備える紡糸口金を使用し、紡糸引取率100の融解紡糸処理によって得た。融解紡糸処理によって得られたそのような非晶形繊維を、25°Cで5分間酢酸エチルに浸漬することによって結晶化させ、その後50°Cで1時間空気中で脱着した。0.1質量より少ない酢酸エチル含有量を有する材料が得られた。酢酸エチル吸収後の繊維の結晶化処理は、結晶相の螺旋の振動モードに関連する赤外吸収ピーク571及び502cm-1に位置するの強度の増大によって明らかに示された。本例の繊維の場合、酢酸エチル除去後、赤外吸収スペクトルの上記の分析に基づく方法に従い、結晶化度が約30で評価され観察された。酢酸エチル除去後の繊維のX線回折パターンCuKαは、9.3°及び13.5°に等しい2θCuKαにおいて、幅広の反射を示した。特に、9.3°に集中するピークは、2.5°に等しい半値幅によって特徴づけられた。これらの繊維は、平衡に到達するとすぐに、50ppmに等しい濃度の水溶液から3質量より多い1,2―ジクロロエタン、並びに1atm及び25°Cの気体のエチレンから2質量のエチレンを吸収した。[例6][射出成形で得られる無秩序ナノ多孔質結晶相を有するs-PSシート]DowChemical製シンジオタクチックポリスチレン商標QUESTRA101、顆粒の形で供給されるを使用した。約0.14mmの厚さを有するシート完全に非晶形を、溶融温度310°C、溶融物の射出圧800bar80GPa、射出時間0.2秒、及び型温度10°Cの射出成形工程によって得た。これらの非晶形容器は、図1Cに示したものに類似するX線回折パターンを示した。射出成形工程から得られる非晶形シートを、25°Cで少なくとも6分間酢酸エチルに浸漬して結晶化させ、その後、200atm及び40°Cで20分間超臨界二酸化炭素処理を通して脱着した。酢酸エチルの除去は、20分間液体のアセトニトリルを用いた抽出、及びその後40°Cで1時間の処理を通して行うこともできる。0.1質量より少ない酢酸エチル含有量を有する材料が得られた。酢酸エチルの吸収後の非晶形試料の結晶化処理は、結晶相の螺旋の振動モードに関連する赤外吸収ピーク571及び502cm-1に位置するの強度の増大によって明らかに示され、酢酸エチルの除去の後、約27に等しく評価される結晶化度に対応した。シートのX線回折パターンCuKαは、酢酸エチル除去後、9.1°及び13.5°の2θCuKαにおいて、幅広の反射を示した図3B。特に、9.1に集中するピークは、2.6°に等しい半値幅によって特徴づけられた。これらのシートは、平衡に到達し、その後空気中で1分間脱着した後に、50ppmに等しい濃度の水溶液から3.3質量の1,2-ジクロロエタン、並びに1atm及び25°Cの気体のエチレンから2.0質量のエチレンを吸収した。[例7][無秩序ナノ多孔質結晶相を有するs-PS粉体の調製]例1で得られた非晶形粉体を、25°Cで少なくとも1分間酢酸エチルへの浸漬を通して結晶化し、その後、200atm及び40°Cで5分間超臨界二酸化炭素処理を通して脱着した。0.1質量より少ない酢酸エチル含有量を有する材料が得られた。酢酸エチル吸収後の非晶形試料の結晶化処理は、結晶相の螺旋の振動モードに関連する、KBrペレットから得られる赤外吸収ピーク571及び502cm-1に位置するの強度の増大によって明らかに示され、それは図2Cに示すものに類似した。本例の粉体の場合、結晶化処理は酢酸エチルに1分間浸漬した後完了し、酢酸エチルの除去の後、約32に等しく評価される結晶化度に対応した。粉体のX線回折パターンCuKαは、酢酸エチル除去後、9.0°及び13.5°に等しい2θCuKαにおいて、幅広の反射を示した図3C。特に、9.0に集中するピークは、2.7°に等しい半値幅によって特徴づけられた。これらの粉体は、50ppmに等しい濃度の水溶液から3.3質量の1,2-ジクロロエタンを吸収した。[C.無秩序ナノ多孔質結晶形のs-PSの物品の生産][例8][コーティングされたPPフィルムの調製]ミリングによって調製した非晶形粉体例1に開示したを、酢酸エチル及び樹脂商品名ACRISR04アクリル酸及びメタクリル酸のエステルのポリマーの酢酸エチル40質量溶液で構成される。で、周囲温度で2時間分散させた。懸濁液を調製するための種々の構成成分の間で使用した質量比はそれぞれ、酢酸エチル50、ACRISR0433、及び粉体にしたシンジオタクチックポリスチレン17であった。このようにして調製した分散は、50μmに等しい厚みのアイソタクチックポリプロピレンフィルムの上に24μmに等しい厚さの湿ったフィルムの表面コーティングを調製する組成物として使用した。フィルムスプレッダーを使用して、ポリプロピレンフィルムの上に湿ったフィルムを堆積させた。揮発性の分散媒酢酸エチルの除去後に得られた表面コーティングは、ナノ多孔質な形態のs-PS約56、及び結合剤44を含むものであった。保護皮膜のフーリエ変換赤外線の吸収FTIRスペクトルは、螺旋形の形態に特有の吸収ピーク例えば571及び502cm-1に位置するの存在を示し、これはナノ多孔質な結晶形に特有で、最初の非晶形試料には存在せず、図2Cに示すものに類似した。得られた表面コーティングは、大気圧で1日エチレンを吸収して約1.2のエチレン、及び大気圧で1日二酸化炭素を吸収して約0.6の二酸化炭素を吸収することができた。[例9][コーティングされたPPフィルムの調製]例7で開示した手順によって調製した無秩序ナノ多孔質結晶相を含む粉体を、水及びポリウレタンベースの樹脂で、周囲温度で2時間分散させたそれぞれ、水50、樹脂33、及びポリマー17に等しい質量比を使用した。調製した塗料は、フィルムスプレッダーを使用して50μmに等しい厚みのアイソタクチックポリプロピレンフィルムの上に12μmに等しい厚さの湿ったフィルムの表面コーティングを調製する組成物として使用した。得られた表面コーティングは、揮発性の分散媒水の除去後に、ナノ多孔質な形態のs-PS約34、及び結合剤66を含むものであった。得られた表面コーティングは、大気圧で1日エチレンを吸収して約1.2のエチレン、及び大気圧で1日二酸化炭素を吸収して約0.6の二酸化炭素を吸収することができた。[例10][コーティングされたPPフィルムの調製]ミリングによって調製した非晶形粉体例1に開示したを、チモール10を含む酢酸エチル及び樹脂商品名ACRISR04アクリル酸及びメタクリル酸のエステルのポリマーの酢酸エチル40質量溶液で構成される。で、周囲温度で2時間分散させた。チモールは、抗菌性活性を有し、0.25nm3に等しい分子体積を示す分子化合物である。懸濁液を調製するための種々の構成成分の間で使用した質量比はそれぞれ、酢酸エチル45、ACRISR0433、粉体にしたシンジオタクチックポリスチレン17、及びチモール5であった。調製した塗料は、フィルムスプレッダーを使用して50μmに等しい厚みのアイソタクチックポリプロピレンフィルムの上に12μmに等しい厚さの湿ったフィルムの表面コーティングを調製する組成物として使用された。揮発性の分散媒酢酸エチルの除去後に得られた表面コーティングは、共結晶形のs-PS約62、及び結合剤38を含むものであった。保護皮膜のフーリエ変換赤外線の吸収FTIRスペクトル図4A―a’及び図4B―b’に示すは、螺旋形の形態に特有の吸収ピーク例えば571及び503cm-1に位置する図4B―b’の存在を明らかに示し、これは結晶形に特有で、最初の非晶形試料には存在しない。3620及び3325cm-1の間のスペクトル領域は、3534cm-1に位置するチモール図4A―a’のOH伸縮を示し、すなわち、非晶形相に分散するよりはむしろ、共結晶相のゲスト分子であるチモール分子に対応する位置であった。[例11][コーティングされたPPフィルムの調製]ミリングによって調製した非晶形粉体例1に開示したを、ブチルヒドロキシアニソールBHA8を含む酢酸エチル及び樹脂商品名ACRISR04アクリル酸及びメタクリル酸のエステルのポリマーの酢酸エチル40質量溶液で構成される。で、周囲温度で2時間分散させた。BHAは、抗酸化性活性を有し、分子体積が0.3nm3に等しい分子化合物である。懸濁液を調製するための種々の構成成分の間で使用した質量比はそれぞれ、酢酸エチル46、ACRISR0433、粉体にしたシンジオタクチックポリスチレン17、及びBHA4であった。調製した塗料は、フィルムスプレッダーを使用して50μmに等しい厚みのアイソタクチックポリプロピレンフィルムの上に12μmの厚さの湿ったフィルムの表面コーティングを調製する組成物として使用した。揮発性の分散媒酢酸エチルの除去後に得られた表面コーティングは、共結晶形のs-PS約60、及び結合剤40を含むものであった。保護コーティングのフーリエ変換赤外線吸収FTIRスペクトル図4A―a及び図4B―bで示すは、螺旋形の形態に特有の吸収ピーク例えば571及び503cm-1に位置する図4B―bの存在を明らかに示し、これはナノ多孔質結晶形に特有で、最初の非晶形試料には存在しない。3620及び3325cm-1の間のスペクトル領域は、3546cm-1に位置するBHA図4A―aのOH伸縮を示し、すなわち、非晶形相に分散するよりはむしろ、共結晶相のゲスト分子であるBHA分子に対応する位置であった。[例12]ミリングによって調製された非晶形粉体例1に開示した、水及びポリウレタンのベースで、それぞれ、水50、樹脂33、及びポリマー17に等しい質量比を使用して、周囲温度で2時間分散させた。このようにして調製した分散物は、フィルムスプレッダーを使用して50μmに等しい厚みのアイソタクチックポリプロピレンフィルムの上に24μmに等しい厚みの湿ったフィルムの表面コーティングを調製する組成物として使用した。揮発性の分散媒水の除去後に得られた表面コーティングは、ナノ多孔質な形態のs-PS約34、及び結合剤66を含んだ。揮発性の分散媒の除去後、皮膜を5分間酢酸エチルで処理した。保護皮膜のフーリエ変換赤外線吸収FTIRスペクトルは、螺旋形の形態に特有の吸収ピーク例えば571及び503cm-1に位置するの存在を明らかに示し、これはナノ多孔質な結晶形に特有で、最初の非晶形試料には存在しない。得られた表面コーティングは、大気圧で1日エチレンを吸収して約1.2のエチレン、及び大気圧で1日二酸化炭素を吸収して約0.6の二酸化炭素を吸収することができた。[例13][厚い壁の容器の射出成形]例1と同じシンジオタクチックポリスチレンを使用した。約2.0mmの厚さの平行六面体形の容器一面が開いているを、溶融温度330°C、溶融物の射出圧800bar80GPa、射出時間0.3秒、及び型温度30°Cの射出成形工程によって得た。これらの容器は、図5に示すX線回折パターンにおいて6.7°、7.8°、11.7、13.6、及び20.4に等しい2θCuKαのピークによって強調されるように、α結晶相の存在によって特徴づけられた。この相の質量分率は約30であった。射出成形工程から得られた半結晶性の容器は、内面上及び外面上の両方において、たとえば減衰全反射ATR赤外線測定によって強調されるように図6Aポリマーが完全に非晶形である表面領域を示した。20X接眼レンズを備える光学的顕微鏡を使用した測定により、これらの非晶形表面より優れた透明性によって特徴づけられるは約0.10mmに等しい厚みを示すことが示された。非晶形ポリマーを構成するこれらの表面厚み部分を、25°Cで少なくとも6分間酢酸メチル蒸気に露出させ、続いて結晶化した。酢酸メチル吸収後の非晶形外面の結晶化処理は、結晶相の螺旋の振動モードに関連する赤外吸収ピーク例えば572cm-1に位置するピーク図6Bの強度の増大によって明らかに示された。20分間の液体のアセトニトリルを用いた酢酸メチルの抽出、及びその後40°Cで1時間処理することによる脱着の後、0.1質量より少ない酢酸エチル含有量、及び約25に等しい結晶化度を有する材料が得られ図6C、これは無秩序ナノ多孔質結晶形のs-PSによって構成されていた。[例14][二層同時押出フィルム]例1と同じポリマー、及び直鎖低密度ポリエチレンm―LLDPEExceed3598ExxonMobil製を使用した。mLLDPEについて190°C、及びs-PSについて290°Cの溶融温度を使用したバブル押出し処理によって、連結フィルム約25μmの厚さのmLLDPEの層、及び約15μmの厚さのs-PSの層によって構成されるを得た。ダイのヘッド温度は、250°Cに設定した。バブルは、BUR吹上率2.5、及びDR引取率8を使用して得た。無水マレイン酸グラフトしたポリプロピレンEquistarChemicalsLP製PlexarPX6002に基づく接着層を、層間の接着を改善するために使用した。これらの二層フィルムにおいて、s-PSに基づく層は完全に非晶形であり、X線回折パターンによって強調されるように、それはs-PSの典型的な非晶形ハローの上にあるmLLDPEの結晶性のピークを示した図7A。シンジオタクチックポリスチレンに基づく層は、25°Cで少なくとも5分間酢酸メチルに浸漬した後結晶化し、その後50°Cで6時間空気中で脱着した。0.1質量より少ない酢酸メチル含有量を有するフィルムが得られた。酢酸メチルの除去の後のX線回折パターンCuKαは、PEの結晶性のピークに加えて、9.3°及び13.7°に等しい2θCuKαにおける2つの幅広の回折ピークを示し図7B、したがって、s-PSに基づく層は、無秩序ナノ多孔質結晶相を示した。得られた二層PE/sPSフィルム、及びこの二層フィルムを構成するPEフィルムを、密閉容器内で、リンゴによって放出される二酸化炭素に1日露出した。リンゴへの露出の後の二層フィルムの赤外線のスペクトルは、二酸化炭素吸収ピーク、特に2335cm-1のピークを示し、それは気体が結晶相にトラップされたことを強調している図8B。このピークは、同じリンゴにさらされたPE試料には存在しなかった。[例15][三層同時押出フィルム]例1と同じシンジオタクチックポリスチレン、及びアイソタクチックポリプロピレンLyondellBasell製MOPLENPP310Dを使用した。PPについて190°C、及びs-PSについて290°Cの溶融温度を使用したバブル押出し処理によって、三層フィルム約20μmの厚さのi―PPの2枚の外層、約13μmの厚さのs-PSの内層によって構成されるを得た。ダイのヘッド温度は250°Cに設定した。バブルは、BUR吹上率2.5、及びDR引取率8を使用して得た。無水マレイン酸でグラフトしたポリプロピレンEquistarChemicalsLP製PlexarPX6002に基づく接着層を、層間の接着を改善するために使用した。これらの三層フィルムにおいて、X線回折パターンによって強調されるように、s-PSに基づく層は完全に非晶形であり、これは、s-PSの典型的な非晶形のハローの上にあるi―PPのα相の結晶性のピークを示した図9A。シンジオタクチックポリスチレンに基づく層を、25°Cで少なくとも2分間酢酸メチル蒸気に露出し、その後の熱処理50°Cで10時間のみを通して脱着した後に、結晶化させた。0.1質量より少ない酢酸メチル含有量を有するフィルムが得られた。螺旋形の結晶形における結晶化の発生は、図2に示すものに類似したFTIR測定によって簡単に示された。多層フィルムのX線回折パターンCuKαは、酢酸エチルの除去後、12°より小さい2θCuKαの領域に、約9.5°に中心を置く1つの幅広のピークのみを示し図9B、それはs-PSに基づく層が、無秩序ナノ多孔質結晶相を示すことを示した。包装テストは、三層iPP/sPS/iPPフィルム、及びiPPフィルムを用いて、ホウレンソウの葉について行った。暗い色彩の形で特に表されるホウレンソウの葉の劣化は、三層包装の場合、少なくとも50延長した時に観察された。ナノ多孔質なs-PSのみに基づくフィルムより、包装の三層フィルムの挙動はさらに効率的だった。実際、ナノ多孔質なs-PSに基づく包装は、エチレン及び二酸化炭素を除去する他にも、気相の水分子が簡単にそれらを通過するので、植物の迅速な乾燥を引き起こした図10A。これに対して、三層iPP/sPS/iPPフィルムに基づく包装は、12質量より少ない変化で、数日後にさえ湿気含有量を維持し図10B、包装中に観察される液体状態の分解水の存在はなかった。図10Cは、比較のために、二軸延伸i―PPのみに基づく包装の質量の損失を示し、それは三層フィルムに基づく包装の質量損失と比較してより低くさえあった。しかし、i―PPに基づく包装低レベルの水透過性を有するの場合、14日後に、葉の最初の質量の少なくとも85の質量の量の分解水が存在した。[例16][三層同時押出フィルム]例1と同じシンジオタクチックポリスチレン、及びアイソタクチックポリプロピレンLyondellBasell製MOPLENPP310Dを使用した。PPについて190°C、及びs-PSについて290°Cの溶融温度を使用したバブル押出し処理によって、三層フィルム約20μmの厚さのi―PPの2枚の外層、及び約13μmの厚みのs-PSの内層によって構成されるを得た。ダイでのヘッド温度は250°Cに設定した。バブルは、BUR吹上率2.5、及びDR引取率8を使用して得た。無水マレイン酸グラフトしたポリプロピレンEquistarChemicalsLP製PlexarPX6002を、層間の接着を改善するために使用した。このポリマーを、5質量の割合でPPとドライブレンドによって混ぜた。[例17][アネトールとの共結晶相を含む同時押出フィルム]例15で開示した手順によって調製した三層同時押出フィルムを、20質量の濃度のアセトン中のアネトール溶液で処理した。周囲温度で1時間脱着した後、ちょうど1608、1510、1247、819、768cm-1の位置においてアネトールに特有の典型的赤外吸収ピークによって強調されるように図11Aの中でアスタリスクで示す、試料は6質量に等しい量のアネトールを含んだ。図11Bにおいて、アネトール吸収後の三層フィルムのX線回折スペクトルは10°にピークの存在を示し、これは、無秩序ナノ多孔質結晶相が、アネトールを有するs-PSの共結晶相に変形したことを示す。"